이 방법 은 , 과냉 조직 의 발생 을 억제 하 고 , 미세 한 펄라이트 조직 을 얻 는 것 을 목적 으로 하 고 있 지만 , 인장 강도 가 1050 MPa 이상 인 고강 도 강 선재 의 가공 성 을 향상 시키 기 위해서 는 , 단순히 미세 한 펄라이트 조직 을 얻 는 것 만 으로 는 불 충분 하 다 . 오히려 펄라이트 조직 의 미세화 에 따라 경도 가 상승 하 고 , 신선 성 이 저하 되 어 , 단선 이 발생 하 기 쉽 다고 하 는 문제 가 있 다 . 또한 , 상기 방법 에서 는 , 제조 프로세스 에 있 어서 , 코일 로 의 재치 ( 載 置 ) 전 에 650 내지 750 ℃ 까지 강제 냉각 을 행하 고 있 다 . 그러나 , 이러 한 공정 을 고강 도 스프링 용 강 선재 에 적용 하 면 , 변형 저항 이 증대 되 어 재치 불량 을 일으키 는 경우 가 충분히 예상 된다 .